(57)【要約】  フロア形成材と、横断面が閉断面に形成されたサイド形成材とが一体化された繊維強化樹脂製車両用フロア構造体の製造方法であって、サイド形成材を、予め成形した成形体または予備成形体として作製し、該サイド形成材を型内の所定位置に配置し、フロア形成材を構成する強化繊維基材を、サイド形成材と少なくとも互いに異なる２面で接するように型内に配置し、該強化繊維基材に樹脂を注入、含浸して、樹脂が含浸されたフロア形成材とサイド形成材とを接合により一体化する方法、およびその方法により製造された繊維強化樹脂製車両用フロア構造体。閉断面形状を有するサイド部が、確実かつ強固にフロア部と一体的に接合され、繊維強化樹脂製車両用構造体全体として高い機械特性を発現できる。
2014156682.tif 000002
【特許請求の範囲】
【請求項１】
車両幅方向と車両前後方向に延びるフロア部を形成するためのフロア形成材と、該フロア部の車両幅方向両側部位で車両前後方向に延び、横断面が閉断面に形成されたサイド部を形成するためのサイド形成材とが一体化された繊維強化樹脂製車両用フロア構造体を製造する方法であって、前記サイド形成材を、前記サイド部の少なくとも一部を予め成形した成形体または予備成形体として作製し、該サイド形成材を型内の所定位置に配置し、前記フロア形成材を構成する強化繊維基材を、前記サイド形成材と少なくとも互いに異なる２面で接するように型内に配置し、該強化繊維基材に樹脂を注入、含浸し、前記強化繊維基材に樹脂が含浸された前記フロア形成材と前記サイド形成材とを接合により一体化することを特徴とする繊維強化樹脂製車両用フロア構造体の製造方法。
【請求項２】
前記予め成形した成形体または予備成形体と、前記フロア形成材を構成する強化繊維基材との間に、接着剤の層を介在させる、請求項１に記載の繊維強化樹脂製車両用フロア構造体の製造方法。
【請求項３】
前記接着剤がフィルム接着剤である、請求項２に記載の繊維強化樹脂製車両用フロア構造体の製造方法。
【請求項４】
前記サイド部の横断面を角形閉断面に形成する、請求項１〜３のいずれかに記載の繊維強化樹脂製車両用フロア構造体の製造方法。
【請求項５】
前記サイド形成材を、横断面が閉断面に形成された成形体または予備成形体として作製する、請求項１〜４のいずれかに記載の繊維強化樹脂製車両用フロア構造体の製造方法。
【請求項６】
前記サイド形成材を、横断面に開放部を有する成形体または予備成形体として作製し、該サイド形成材と前記フロア形成材との一体化により、前記サイド部における閉断面の横断面を形成する、請求項１〜４のいずれかに記載の繊維強化樹脂製車両用フロア構造体の製造方法。
【請求項７】
前記予め成形した成形体または予備成形体を、前記フロア形成材を構成する強化繊維基材で囲い包む、請求項１〜６のいずれかに記載の繊維強化樹脂製車両用フロア構造体の製造方法。
【請求項８】
前記サイド部における閉断面の横断面の中空部内にコア材が配置されている、請求項１〜７のいずれかに記載の繊維強化樹脂製車両用フロア構造体の製造方法。
【請求項９】
前記少なくとも互いに異なる２面として、水平面に対し互いに異なる角度で広がる２面を含む、請求項１〜８のいずれかに記載の繊維強化樹脂製車両用フロア構造体の製造方法。
【請求項１０】
前記少なくとも互いに異なる２面として、水平面に対し同じ角度で広がる２面を含む、請求項１〜９のいずれかに記載の繊維強化樹脂製車両用フロア構造体の製造方法。
【請求項１１】
前記サイド部が車両前後方向に非直線状に延びている、請求項１〜１０のいずれかに記載の繊維強化樹脂製車両用フロア構造体の製造方法。
【請求項１２】
強化繊維に炭素繊維が使用されている、請求項１〜１１のいずれかに記載の繊維強化樹脂製車両用フロア構造体の製造方法。
【請求項１３】
車両幅方向と車両前後方向に延びるフロア部を形成するためのフロア形成材と、該フロア部の車両幅方向両側部位で車両前後方向に延び、横断面が閉断面に形成されたサイド部の少なくとも一部を形成するための予め成形されたサイド形成材とが、該サイド形成材の少なくとも互いに異なる２面で、前記フロア形成材の成形による接合により一体化されていることを特徴とする繊維強化樹脂製車両用フロア構造体。
【請求項１４】
前記予め成形されたサイド形成材と、前記フロア形成材との間に、接着剤の層が介在されている、請求項１３に記載の繊維強化樹脂製車両用フロア構造体。
【請求項１５】
前記接着剤がフィルム接着剤である、請求項１４に記載の繊維強化樹脂製車両用フロア構造体。
【請求項１６】
前記サイド部の横断面が角形閉断面に形成されている、請求項１３〜１５のいずれかに記載の繊維強化樹脂製車両用フロア構造体。
【請求項１７】
前記サイド形成材の横断面が閉断面に形成されている、請求項１３〜１６のいずれかに記載の繊維強化樹脂製車両用フロア構造体。
【請求項１８】
前記サイド形成材の横断面が開放部を有している、請求項１３〜１７のいずれかに記載の繊維強化樹脂製車両用フロア構造体。
【請求項１９】
前記サイド形成材が、前記フロア形成材で囲い包まれている、請求項１３〜１８のいずれかに記載の繊維強化樹脂製車両用フロア構造体。
【請求項２０】
前記サイド部における閉断面の横断面の中空部内にコア材が配置されている、請求項１３〜１９のいずれかに記載の繊維強化樹脂製車両用フロア構造体。
【請求項２１】
前記少なくとも互いに異なる２面として、水平面に対し互いに異なる角度で広がる２面を含む、請求項１３〜２０のいずれかに記載の繊維強化樹脂製車両用フロア構造体。
【請求項２２】
前記少なくとも互いに異なる２面として、水平面に対し同じ角度で広がる２面を含む、請求項１３〜２１のいずれかに記載の繊維強化樹脂製車両用フロア構造体。
【請求項２３】
前記サイド部が車両前後方向に非直線状に延びている、請求項１３〜２２のいずれかに記載の繊維強化樹脂製車両用フロア構造体。
【請求項２４】
強化繊維に炭素繊維が使用されている、請求項１３〜２３のいずれかに記載の繊維強化樹脂製車両用フロア構造体。
【発明の詳細な説明】
【技術分野】
【０００１】
本発明は、フロア部を形成するフロア形成材とフロア部の両側で車両前後方向に延びるサイド形成材とを一体化した繊維強化樹脂製車両用フロア構造体およびその製造方法に関する。
【背景技術】
【０００２】
車両のフロア構造体は、通常、金属で構成されている。例えば図１０に車両幅方向に横断した方向の断面を示すように、金属の溶接などで、フロア部１０１とそのフロア部の両側で車両前後方向に延びるサイド部１０２（サイドシル部と呼ばれることもある。）とを一体化した車両用フロア構造体１０３が例示される。サイド部１０２は、車両用フロア構造体１０３全体の曲げ剛性や捩り剛性を高く確保するために、閉断面構造に構成されている。しかし、このような断面構造を有する車両用フロア構造体１０３を金属で構成する場合、とくにサイド部１０２において、ハット形断面形状の部材を互いに接合して中空構造を形成しなければならず、製造に手間がかかるという問題がある。また、ハット形断面部材同士を接合する場合、一般にスポット溶接で部分的に接合されるため、構造体１０３全体の剛性を高めにくい。【０００３】
この場合、図１０に示すように、ハット形断面部材同士が接合されたサイド部１０２では、接合面積が小さいと接合部等の強度が低くなり、構造体１０３全体の強度、剛性を確保することが難しくなる場合がある。また、図１１に示すような横断面を有する繊維強化樹脂製の車両用フロア構造体１１１を、閉断面のサイド部１１２を含めて引き抜き成形することが考えられるが、この車両用フロア構造体１１１は図１１の紙面と垂直の方向（つまり、車両の前後方向）に比較的長尺の構造体となるので、通常、略等断面でそのような長尺の部材を引き抜き成形することは困難である。【０００４】
特許文献１、２には、閉断面のサイド部を繊維強化樹脂製の部材として作製する技術が開示されており、とくに特許文献１には、その繊維強化樹脂製サイド部を、水平方向に延びる一つの接合面にて、ＲＴＭ(Resin Transfer Molding)法で成形される繊維強化樹脂製フロア部と接合、一体化した繊維強化樹脂製車両用フロア構造体が記載されている。【０００５】
しかし、上記特許文献１に記載されているような繊維強化樹脂製車両用フロア構造体においては、閉断面形状の繊維強化樹脂製サイド部が、平面状に延びる一つの接合面のみで繊維強化樹脂製フロア部と接合されているので、フロア構造体全体でみた場合、サイド部とフロア部の接合強度が十分に高く確保されないおそれがあり、この接合部分での力の伝達特性、換言すれば、この部分の機械特性（とくに、曲げ剛性や捩り剛性）に不安が残る。
【先行技術文献】
【特許文献】
【０００６】
【特許文献１】特開２０１０−１５５４０３号公報
【特許文献２】特開２００８−０６８５８７号公報
【発明の概要】
【発明が解決しようとする課題】
【０００７】
そこで本発明の課題は、上記のような従来技術における懸念点を払拭するために、閉断面形状を有する繊維強化樹脂製サイド部が、より確実にかつより強固に繊維強化樹脂製フロア部と接合され、構造体全体として高い曲げ剛性や捩り剛性等の機械特性を発現できるようにした、車両の軽量化が可能な繊維強化樹脂製車両用フロア構造体とその製造方法を提供することにある。【０００８】
また、そのような繊維強化樹脂製車両用フロア構造体を、繊維強化樹脂製フロア部のＲＴＭ成形を介して容易にかつ確実に実現できる技術を提供することも本発明の課題とする。
【課題を解決するための手段】
【０００９】
上記課題を解決するために、本発明に係る繊維強化樹脂製車両用フロア構造体の製造方法は、車両幅方向と車両前後方向に延びるフロア部を形成するためのフロア形成材と、該フロア部の車両幅方向両側部位で車両前後方向に延び、横断面が閉断面に形成されたサイド部を形成するためのサイド形成材とが一体化された繊維強化樹脂製車両用フロア構造体を製造する方法であって、前記サイド形成材を、前記サイド部の少なくとも一部を予め成形した成形体または予備成形体として作製し、該サイド形成材を型内の所定位置に配置し、前記フロア形成材を構成する強化繊維基材を、前記サイド形成材と少なくとも互いに異なる２面で接するように型内に配置し、該強化繊維基材に樹脂を注入、含浸し、前記強化繊維基材に樹脂が含浸された前記フロア形成材と前記サイド形成材とを接合により一体化することを特徴とする方法からなる。【００１０】
このような本発明に係る繊維強化樹脂製車両用フロア構造体の製造方法においては、サイド形成材は、予め成形した成形体（つまり、繊維強化樹脂成形体）または予備成形体（つまり、プリプレグや予備賦形された強化繊維基材等の繊維強化樹脂成形体用の予備成形体）として予め作製され、型内の所定位置（つまり、所定のサイド部を形成するための位置）に配置される。このサイド形成材に対し、該サイド形成材と少なくとも互いに異なる２面で接するように、フロア形成材を構成するための強化繊維基材が型内に配置され、その強化繊維基材に樹脂が注入、含浸され、フロア形成材のＲＴＭ成形が行われる。このＲＴＭ成形により、強化繊維基材に樹脂が含浸されたフロア形成材と上記サイド形成材とが注入樹脂による接合により一体化される。一体化されるフロア形成材とサイド形成材は、少なくとも互いに異なる２面で接合されることになるので、確実にかつ強固に接合されることになり、この少なくとも互いに異なる２面での接合を介して、構造体全体として高い曲げ剛性や捩り剛性等の機械特性が発現される。また、フロア形成材のＲＴＭ成形を利用して上記接合、一体化が行われるので、単なるフロア形成材のＲＴＭ成形のみの場合と同等の簡単な成形工程にて、目標とする繊維強化樹脂製車両用フロア構造体が容易にかつ確実に製造される。【００１１】
上記本発明に係る繊維強化樹脂製車両用フロア構造体の製造方法において、上記フロア形成材と上記サイド形成材とを接合により一体化するに際して、上記予め成形した成形体または予備成形体と、上記フロア形成材を構成する強化繊維基材との間に、接着剤の層を介在させることができる。接着剤の層の介在により、より確実で強固な接合、一体化が可能になる。接着剤層に用いる接着剤としては、例えば、フィルム接着剤を用いることができる。【００１２】
また、本発明に係る繊維強化樹脂製車両用フロア構造体の製造方法においては、閉断面のサイド部横断面形状は、適当な形状に設定可能であるが、フロア形成材とサイド形成材との接合の容易化を考慮すると、例えば角形閉断面形状に形成することが好ましい。【００１３】
また、上記サイド形成材は、最終的に作製されるサイド部と同等の閉断面の横断面を有する形態に形成された成形体または予備成形体として作製しておくこともできるし、サイド形成材を、横断面に開放部を有する成形体または予備成形体として作製し、該サイド形成材とフロア形成材との一体化により、サイド部における目標とする閉断面の横断面を形成するようにすることもできる。いずれの方法においても、最終的に製造される繊維強化樹脂製車両用フロア構造体のサイド部が閉断面の横断面形状を有するようにすればよい。【００１４】
また、本発明においては、上記予め成形した成形体または予備成形体を、上記フロア形成材を構成する強化繊維基材で囲い包むように配置することもできる。このようにすれば、フロア形成材とサイド形成材とのより確実で強固な接合、一体化が可能になる。【００１５】
また、上記サイド部における閉断面の横断面部は、中空部のままとされてもよく、中空部内にコア材が配置された形態としてもよい。コア材が配置された形態では、成形体または予備成形体の所定横断面構造への成形を容易に行うことができる。また、フロア形成材のＲＴＭ成形の際に、先に型内に配置されているサイド形成材の断面形状を所定の形状に保ちやすくなる。【００１６】
また、上記少なくとも互いに異なる２面としては、例えば、水平面に対し互いに異なる角度で広がる２面、例えば互いに隣接して異なる角度で広がる２面を含む形態とすることができる。この場合、隣接して互いに異なる角度で広がる２面のなす角度としては、例えば一方の面を水平面に対し０度の面とすると、他方の面は、水平面に対し好ましくは１０〜１２０度の範囲内、より好ましくは３０〜９５度の範囲内、さらに好ましくは７０〜９０度の範囲内、とくに好ましくは７５〜８５度の範囲内とすることができる。とくに好ましい範囲として７５〜８５度の範囲内とし、他方の面の角度を７５度以上とすることで、極力広い車室空間を確保することが可能になり、８５度以下とすることで、サイド形成材成形時あるいはサイド部成形時の型抜きの容易性を確保することが可能になる。【００１７】
また、上記少なくとも互いに異なる２面として、水平面に対し同じ角度で広がる２面を含む形態を採用することもできる。すなわち、異なる位置で水平面に対し同じ角度で広がる２面でフロア形成材とサイド形成材が接合、一体化される形態である。このような形態においても、フロア形成材とサイド形成材が強固に接合、一体化され、かつ、フロア形成材のＲＴＭ成形のみの簡単な成形工程にて、目標とする繊維強化樹脂製車両用フロア構造体が容易にかつ確実に製造される。上記少なくとも互いに異なる２面に関しては、車両用フロア構造体に対して車両の上下方向、車幅方向に荷重がかかることを考慮すると、前述の水平面に対して互いに異なる角度で広がる２面を含む形態の方が、接合強度維持の面からは有利であり、好ましい。【００１８】
また、上記サイド形成材は、車両前後方向に直線状に延びるものとは限らず、車両前後方向に非直線状に延びている形態を採用することもできる。すなわち、多くの車両においては、外側面が車両前後方向に曲線ラインを描くように延びる場合が多く、このような形態に対応できるようにしたものである。【００１９】
また、車両用フロア構造体を構成する繊維強化樹脂の強化繊維としては、とくに限定されず、炭素繊維やガラス繊維、アラミド繊維など、あるいはこれらの組み合わせを使用できるが、軽量で高強度、高剛性の車両用フロア構造体の製造を目指す点から、さらには強度設計の容易性を考慮すると、強化繊維に炭素繊維が使用されていることが好ましい。繊維強化樹脂のマトリックス樹脂としても、とくに限定されず、熱可塑性樹脂、熱硬化性樹脂のいずれも使用できる。【００２０】
本発明は、車両幅方向と車両前後方向に延びるフロア部を形成するためのフロア形成材と、該フロア部の車両幅方向両側部位で車両前後方向に延び、横断面が閉断面に形成されたサイド部の少なくとも一部を形成するための予め成形されたサイド形成材とが、該サイド形成材の少なくとも互いに異なる２面で、前記フロア形成材の成形による接合により一体化されていることを特徴とする繊維強化樹脂製車両用フロア構造体についても提供する。【００２１】
上記本発明に係る繊維強化樹脂製車両用フロア構造体においては、上記予め成形されたサイド形成材と、上記フロア形成材との間に、接着剤の層が介在されている形態を採用することができる。接着剤としては、例えばフィルム接着剤を使用できる。【００２２】
また、本発明に係る繊維強化樹脂製車両用フロア構造体においては、上記サイド部の横断面が角形閉断面に形成されている形態を採用することができる。【００２３】
また、上記サイド形成材の横断面が閉断面に形成されている形態を採用することができる。【００２４】
また、上記サイド形成材の横断面が開放部を有している形態を採用することができる。【００２５】
また、上記サイド形成材が、上記フロア形成材で囲い包まれている形態を採用することができる。【００２６】
また、上記サイド部における閉断面の横断面の中空部は、中空形態のままとすることもできるし、中空部内にコア材が配置されている形態を採用することもできる。【００２７】
また、上記少なくとも互いに異なる２面として、水平面に対し互いに異なる角度で広がる２面を含む形態、少なくとも互いに異なる２面として、水平面に対し同じ角度で広がる２面を含む形態、これらの組み合わせ形態のいずれも採用可能である。【００２８】
また、上記サイド部が車両前後方向に直線状に延びている形態、非直線状に延びている形態、これらの組み合わせ形態のいずれも採用可能である。【００２９】
また、車両用フロア構造体を構成する繊維強化樹脂の強化繊維としては、とくに限定されず、炭素繊維やガラス繊維、アラミド繊維など、あるいはこれらの組み合わせを使用できるが、前述したように、軽量で高強度、高剛性の車両用フロア構造体の製造を目指す点から、さらには強度設計の容易性を考慮すると、強化繊維に炭素繊維が使用されていることが好ましい。繊維強化樹脂のマトリックス樹脂としても、とくに限定されず、熱可塑性樹脂、熱硬化性樹脂のいずれも使用できる。
【発明の効果】
【００３０】
このように、本発明に係る繊維強化樹脂製車両用フロア構造体およびその製造方法によれば、閉断面形状を有する繊維強化樹脂製サイド部を、確実にかつ強固に繊維強化樹脂製フロア部と接合、一体化でき、軽量な車両用フロア構造体でありながら、車両用フロア構造体全体として高い曲げ剛性や捩り剛性等の機械特性を発現することができる。また、高い機械特性の目標とする繊維強化樹脂製車両用フロア構造体を、フロア形成材のＲＴＭ成形を利用して製造でき、製造の容易化をはかることもできる。
【図面の簡単な説明】
【００３１】
【図１】本発明の一実施態様に係る繊維強化樹脂製車両用フロア構造体およびその製造方法を示す概略横断面図である。
【図２】図１の構造体と同等の構造体の概略部分横断面図である。
【図３】本発明の別の実施態様に係る繊維強化樹脂製車両用フロア構造体およびその製造方法を示す概略部分横断面図である。
【図４】本発明のさらに別の実施態様に係る繊維強化樹脂製車両用フロア構造体およびその製造方法を示す概略部分横断面図である。
【図５】本発明のさらに別の実施態様に係る繊維強化樹脂製車両用フロア構造体およびその製造方法を示す概略部分横断面図である。
【図６】本発明のさらに別の実施態様に係る繊維強化樹脂製車両用フロア構造体およびその製造方法を示す概略部分横断面図である。
【図７】本発明のさらに別の実施態様に係る繊維強化樹脂製車両用フロア構造体およびその製造方法を示す概略部分横断面図である。
【図８】本発明のさらに別の実施態様に係る繊維強化樹脂製車両用フロア構造体およびその製造方法を示す概略部分横断面図である。
【図９】本発明のさらに別の実施態様に係る繊維強化樹脂製車両用フロア構造体およびその製造方法を示す概略部分横断面図である。
【図１０】従来の金属製車両用フロア構造体およびその製造方法を示す概略横断面図である。
【図１１】繊維強化樹脂製車両用フロア構造体を引き抜き成形することを想定した場合を説明するための概略横断面図である。
【発明を実施するための形態】
【００３２】
以下に、本発明の実施の形態について、図面を参照しながら説明する。
図１は、本発明の一実施態様に係る繊維強化樹脂製車両用フロア構造体およびその製造方法を示している。図１は、車両前後方向を横断する方向でみた横断面（つまり、車両幅方向における断面）を示しており、図１において、１は、繊維強化樹脂製車両用フロア構造体の全体を示している。本実施態様では、車両幅方向（図１の左右方向）と車両前後方向（図１の紙面と垂直の方向）に延びるフロア部２を形成するための繊維強化樹脂製のフロア形成材３と、フロア部２の車両幅方向両側部位で車両前後方向に延び、横断面が閉断面に形成されたサイド部４を形成するための繊維強化樹脂製のサイド形成材５とが一体化された繊維強化樹脂製車両用フロア構造体１が示されている。サイド形成材５は、一体化される前に、横断面が閉断面の成形体または予備成形体として作製され、本実施態様では、閉断面の中空部内にコア材６が配置された構造に構成されている。コア材６は、発泡体等の軽量な材料からなる。
【００３３】
コア材６を包み込んでいる略箱形横断面のサイド形成材５構成部は、繊維強化樹脂製であり、本実施態様では、その下部に、フロア部２の中央部方向に向けて延びるフランジ部７が延設されている。両側の予め成形されたサイド形成材５が成形型（図示略）のキャビティ内の所定位置に配置され、上記フロア形成材３を構成する強化繊維基材が、サイド形成材５の上記フランジ部７の上面、各サイド形成材５の斜面を形成している一側面８と、各サイド形成材５の上面９の互いに異なる３面で接するように型内に配置される。型内に樹脂（マトリックス樹脂）が注入され、型内に配置されている強化繊維基材に注入された樹脂が含浸され、樹脂が硬化されることにより、フロア形成材３がＲＴＭ成形される。このフロア形成材３のＲＴＭ成形を介して、強化繊維基材に樹脂が含浸されたこのフロア形成材３と上記サイド形成材５とが接合され、一体化されて、繊維強化樹脂製車両用フロア構造体１が作製される。
【００３４】
なお、フロア形成材３とサイド形成材５との接合部においては、例えば図２に示すように、サイド形成材５のフランジ部７に対向するフロア形成材３の部分と、それよりもフロア部２の中央部寄りのフロア形成材３の部分との間に、段差１０を設けたような構造を採ることもできる。
【００３５】
図１に示したような実施態様においては、フロア形成材３とサイド形成材５とは、少なくとも互いに異なる２面で（本実施態様では３面で）接合、一体化されるので、両部材は確実にかつ強固に接合、一体化されることになり、繊維強化樹脂製車両用フロア構造体１全体として高い曲げ剛性や捩り剛性等の機械特性が発現されることになる。また、フロア形成材３のＲＴＭ成形を利用して上記接合、一体化が行われるので、単なるフロア形成材のＲＴＭ成形のみの場合と同等の簡単な成形工程にて、目標とする繊維強化樹脂製車両用フロア構造体１が容易にかつ確実に製造される。
【００３６】
また、上記フロア形成材３とサイド形成材５とが接合、一体化されための、少なくとも互いに異なる２面のなす角度θ（図１に図示）としては、例えばフロア形成材３の水平面形成部分を基準として０度形成面とした場合、前述の如く、他方の面がなす角度θは、水平面に対し好ましくは１０〜１２０度の範囲内にあることが好ましく、より好ましくは３０〜９５度の範囲内、さらに好ましくは７０〜９０度の範囲内、とくに好ましくは７５〜８５度の範囲内である。
【００３７】
また、上記フロア形成材３とサイド形成材５とが接合、一体化されための、少なくとも互いに異なる２面として、図３に別の実施態様を示すように、例えば、互いに隣接して異なる角度で広がる２面のみとする形態とすることもできる。図３に示す例では、サイド形成材１１に、上記と同様のフランジ部１２と、サイド形成材１１の側面を形成する斜面部をそのまま上方に延設した延設側面部１３が設けられており、フロア形成材１４がこれらフランジ部１２と、延設側面部１３を含むサイド形成材１１の側面部との互いに異なる２面に対し接合、一体化されている。
【００３８】
また、本発明においては、例えば図４に示すように、前述したようなフロア形成材３とサイド形成材５とを接合により一体化するに際して、前述の予め成形した成形体または予備成形体と、上記フロア形成材３を構成する強化繊維基材との間に、接着剤の層１６を介在させることもできる。接着剤層１６の介在により、フロア形成材３とサイド形成材５とのより確実で強固な接合、一体化が可能になる。接着剤層１６に用いる接着剤としては、例えば、フィルム接着剤を用いることができる。
【００３９】
また、本発明においては、例えば図５に示すように、前述の予め成形した成形体または予備成形体を、フロア形成材１７を構成する強化繊維基材で囲い包むように配置することもできる。このようにすれば、フロア形成材１７とサイド形成材５とのより確実で強固な接合、一体化が可能になる。
【００４０】
また、本発明において、サイド形成材は、最終的に製造される繊維強化樹脂製車両用フロア構造体のサイド部が閉断面の横断面形状を有するように予め作製されていればよく、サイド形成材自体としては、横断面に開放部を有する成形体または予備成形体として作製しておくことも可能である。予め作製されるサイド形成材が、横断面に開放部を有する成形体または予備成形体として作製される場合を、図６〜図８に例示する。
【００４１】
図６に示す例では、サイド形成材２１が、開放部２２を有する成形体または予備成形体として予め作製され、このサイド形成材２１に対してフロア形成材２３がＲＴＭ成形を利用して接合、一体化され、最終的にサイド部の閉断面構造が完成される。フロア形成材２３のＲＴＭ成形に際し、樹脂が含浸される強化繊維基材を型内で所定の形態に保つために、サイド形成材２１内部に、とくにその開放部２２部分において（つまり、閉断面構造を形成するための開放部２２部分において）、例えば、風船型の膨縮可能な弾性体からなる中子を配置しておき、該中子内を加圧した状態でＲＴＭ成形を実施することができる。あるいは、開放部２２を閉塞するように比較的厚手の樹脂フィルムを配置しておき、その樹脂フィルムで、フロア形成材２３のＲＴＭ成形時にフロア形成材２３側からかかる樹脂圧に対抗するようにＲＴＭ成形用の強化繊維基材を支持するようにすることも可能である。
【００４２】
図７に示す例では、サイド形成材３１が、開放部３２を有する成形体または予備成形体として予め作製され、サイド形成材３１に、図３に示したのと同様に、水平方向に延びるフランジ部３３と、斜め上方に延びる延設側面部３４が設けられており、このサイド形成材３１に対してフロア形成材３５がＲＴＭ成形を利用して接合、一体化され、最終的にサイド部の閉断面構造が完成される。
【００４３】
図８に示す例では、サイド形成材４１が、開放部４２を有する略Ｌ字形の成形体または予備成形体として予め作製され、サイド形成材４１の下部に、水平方向に延びるフランジ部４３が設けられるとともに、上部にも水平方向に延びるフランジ部４４が設けられており、このサイド形成材４１に対してフロア形成材４５がＲＴＭ成形を利用して接合、一体化され、最終的にサイド部の閉断面構造が完成される。
【００４４】
さらに、図９に示すように、サイド形成材５１を、フロア形成材５２の中央部に向けてより長く延びる形状に形成しておくこともできる。このようにすれば、サイド形成材５１とフロア形成材５２との接合部をより長くとることが可能になり、両部材の接合強度、ひいては構造体全体としての機械特性の向上をはかることが可能になる。さらにまた、機械特性の一層の向上をはかるために、サイド形成材５１、フロア形成材５２の少なくとも一方の適当な部位に、凹凸構造５３を設けておくことも可能である。
【００４５】
以上の各実施態様は、あくまで例示であって、本発明は、特許請求の範囲に記載された構成のすべてを含むものである。
【産業上の利用可能性】
【００４６】
本発明に係る繊維強化樹脂製車両用フロア構造体およびその製造方法は、軽量化等を目標とするあらゆる車両に適用できる。
【符号の説明】
【００４７】
１  繊維強化樹脂製車両用フロア構造体
２  フロア部
３  フロア形成材
４  サイド部
５  サイド形成材
６  コア材
７  フランジ部
８  一側面
９  上面
１０  段差
１１、２１、３１、４１、５１  サイド形成材
１２、３３、４３  フランジ部
１３、３４  延設側面部
１４、１７、２３、３５、４５、５２  フロア形成材
１６  接着剤の層
２２、３２、４２  開放部
４４  フランジ部
５３  凹凸構造
【図１】
2014156682.tif 000003
【図２】
2014156682.tif 000004
【図３】
2014156682.tif 000005
【図４】
2014156682.tif 000006
【図５】
2014156682.tif 000007
【図６】
2014156682.tif 000008
【図７】
2014156682.tif 000009
【図８】
2014156682.tif 000010
【図９】
2014156682.tif 000011
【図１０】
2014156682.tif 000012
【図１１】
2014156682.tif 000013
【国際調査報告】
2014156682.tif 000014
2014156682.tif 000015
2014156682.tif 000016
2014156682.tif 000017